(57)【特許請求の範囲】
【請求項１】
経糸と緯糸とから構成され、７〜１４μｍの範囲の厚さと、１ｍ２当たり７〜１４ｇの範囲の質量と、２０〜２２０ｃｍ３／ｃｍ２／秒の範囲の通気度とを備えるガラスクロスであって、
該経糸と該緯糸とは、３．５〜４．４μｍの範囲で実質的に同一の平均直径を備えるガラスフィラメントを複数本集束してなり、１ｍ当たり５．０×１０−７〜１．７×１０−６ｋｇの範囲の質量を備え、
該経糸の織密度（Ｄｔ）と該緯糸の織密度（Ｄｙ）とが８０〜１００本／２５．４ｍｍの範囲にあり、
該経糸の質量（Ｗｔ）に対する該緯糸の質量（Ｗｙ）の比（Ｗｙ／Ｗｔ）が１．２６〜１．４２の範囲にあり、
該経糸の質量（Ｗｔ）と該経糸の織密度（Ｄｔ）との積に対する該緯糸の質量（Ｗｙ）と該緯糸の織密度（Ｄｙ）との積の比（Ｗｙ×Ｄｙ）／（Ｗｔ×Ｄｔ）が１．０６〜１．６０の範囲にあることを特徴とするガラスクロス。
【発明の詳細な説明】
【技術分野】
【０００１】
本発明は、ガラスクロスに関する。
【背景技術】
【０００２】
従来、プリント配線板における絶縁材料として、複数本のガラスフィラメントが集束されてなるガラス繊維糸を、経糸と緯糸として、構成されるガラスクロスにエポキシ樹脂等の樹脂を含浸させたプリプレグが用いられている。
【０００３】
近年、電子機器の小型化、薄型化、高機能化のために、前記プリント配線板及び前記プリプレグも薄型化が求められており、このため厚さの低減されたガラスクロスが提案されている（例えば、特許文献１参照）。
【０００４】
この厚さの低減されたガラスクロスを得るために、水流、水圧、ロールによる圧力、超音波による振動等により、集束されたガラスフィラメントの配列を等方的に押し広げ、経糸及び緯糸の厚みを低減するとともに、経糸又は緯糸の間の隙間を小さくする開繊加工を行うことが知られている（例えば、特許文献２参照）。
【先行技術文献】
【特許文献】
【０００５】
【特許文献１】特許第５０２７３３５号公報
【特許文献２】特開２００２−２４２０４７号公報
【発明の概要】
【発明が解決しようとする課題】
【０００６】
しかしながら、前記ガラスクロスの厚さを低減するために経糸及び緯糸を構成するガラスフィラメントの平均直径をより小さくし、かつ、経糸及び緯糸を構成するガラスフィラメント本数をより減らしていくと、開繊加工を行っても、経糸又は緯糸の間に隙間ができ、この隙間に起因して前記プリプレグとしたときにピンホールが発生することがあるという不都合がある。
【０００７】
本発明は、かかる不都合を解消して、製織性が良好で、厚さを低減することができ、しかも経糸又は緯糸の間に隙間が発生することを抑制し、プリプレグとしたときに反り及びピンホールの発生を抑制することのできるガラスクロスを提供することを目的とする。
【課題を解決するための手段】
【０００８】
かかる目的を達成するために、本発明のガラスクロスは、経糸と緯糸とから構成され、７〜１４μｍの範囲の厚さと、１ｍ２当たり７〜１４ｇの範囲の質量と、２０〜２２０ｃｍ３／ｃｍ２／秒の範囲の通気度とを備えるガラスクロスであって、該経糸と該緯糸とは、３．５〜４．４μｍの範囲で実質的に同一の平均直径を備えるガラスフィラメントを複数本集束してなり、１ｍ当たり５．０×１０−７〜１．７×１０−６ｋｇの範囲の質量を備え、該経糸の織密度（Ｄｔ）と該緯糸の織密度（Ｄｙ）とが８０〜１００本／２５．４ｍｍの範囲にあり、該経糸の質量（Ｗｔ）に対する該緯糸の質量（Ｗｙ）の比（Ｗｙ／Ｗｔ）が１．２６〜１．４２の範囲にあり、該経糸の質量（Ｗｔ）と該経糸の織密度（Ｄｔ）との積に対する該緯糸の質量（Ｗｙ）と該緯糸の織密度（Ｄｙ）との積の比（Ｗｙ×Ｄｙ）／（Ｗｔ×Ｄｔ）が１．０６〜１．６０の範囲にあることを特徴とする。
【０００９】
本発明のガラスクロスは、経糸と緯糸とから構成されたものであり、電子機器の小型化、薄型化、高機能化に対応するプリプレグに使用するために、７〜１４μｍの範囲の厚さと、１ｍ２当たり７〜１４ｇの範囲の質量とを備えることが必要である。本発明のガラスクロスにおいて、厚さが１４μｍを超え、かつ、１ｍ２当たりの質量が１４ｇを超えるときには、前記電子機器の小型化、薄型化、高機能化に対応することができない。また、本発明のガラスクロスにおいて、厚さを７μｍ未満、かつ、１ｍ２当たりの質量を７ｇ未満とすることは技術的に困難である。
【００１０】
また、本発明のガラスクロスは、２０〜２２０ｃｍ３／ｃｍ２／秒の範囲の通気度を備える必要がある。本発明のガラスクロスにおいて、通気度が２２０ｃｍ３／ｃｍ２／秒を超えるときには、該ガラスクロスをプリプレグとしたときにピンホールの発生を抑制することができない。また、本発明のガラスクロスにおいて、通気度を２０ｃｍ３／ｃｍ２／秒未満とすることは技術的に困難である。
【００１１】
本発明のガラスクロスにおいて、厚さを前記範囲とするために、前記経糸と前記緯糸とは、３．５〜４．４μｍの範囲で実質的に同一の平均直径を備えるガラスフィラメントを２０〜６０本の範囲の本数で集束してなることが必要である。前記経糸又は前記緯糸を構成する前記ガラスフィラメントの平均直径が４．４μｍを超えるときには、ガラスクロスの厚さが前記範囲を超えることになる。また、前記経糸又は緯糸を構成する前記ガラスフィラメントの平均直径を３．５μｍ未満とすることは技術的に困難である。
【００１２】
また、本発明のガラスクロスにおいて、１ｍ２当たりの質量及び通気度を前記範囲とするために、前記経糸と前記緯糸とは、１ｍ当たり５．０×１０−７〜１．７×１０−６ｋｇの範囲の質量を備え、該経糸の織密度（Ｄｔ）と該緯糸の織密度（Ｄｙ）とが８０〜１００本／２５．４ｍｍの範囲にあることが必要である。前記経糸又は前記緯糸の１ｍ当たりの質量が１．７×１０−６ｋｇを超え、かつ、織密度が１００本／２５．４ｍｍを超えると、ガラスクロスの１ｍ２当たりの質量が前記範囲を超えることになる。また、前記経糸又は前記緯糸の１ｍ当たりの質量を５．０×１０−７ｋｇ未満、かつ、織密度が８０本／２５．４ｍｍとした場合には、ガラスクロスの通気度が前記範囲を超えることになる。
【００１３】
前記経糸と前記緯糸とを用いてガラスクロスを製織する場合、該経糸は製織ラインの長さ方向に配置されるため張力がかかった状態にあり移動しにくく、開繊加工を行っても、糸の厚みが減少しにくく、相互の間隔が開きやすい。一方、前記緯糸は製織ラインの幅方向に配置され、張力がかからない状態にあるため移動しやすく、開繊加工によって、糸の厚みが減少しやすく、相互の間隔を狭めやすい。しかしながら、緯糸の方が糸の厚みが減少しやすく、相互の間隔を狭めやすいからといって、ガラスクロス中に存在する隙間を小さくするために、織密度を高めることで緯糸の量を増やすと、製織性が悪化し、また、経糸方向と緯糸方向とでクリンプ率が変わることで織縮みが大きく異なるので、プリプレグを製造した際に反りが発生する。
【００１４】
本発明者らは、製織性を維持し、プリプレグ製造時に反りを発生させることなく、ガラスクロス中に存在する隙間を低減する手段について検討した結果、前記経糸と前記緯糸との質量を変えることにより、製織性を維持し、プリプレグ製造時に反りを発生させることなく、ガラスクロス中に存在する隙間を低減することができることを見出した。
【００１５】
そこで、本発明のガラスクロスにおいて、前記経糸と前記緯糸とは、該経糸の質量（Ｗｔ）に対する該緯糸の質量（Ｗｙ）の比（Ｗｙ／Ｗｔ）が１．２６〜１．４２の範囲にあり、該経糸の質量（Ｗｔ）と該経糸の織密度（Ｄｔ）との積に対する該緯糸の質量（Ｗｙ）と該緯糸の織密度（Ｄｙ）との積の比（Ｗｙ×Ｄｙ）／（Ｗｔ×Ｄｔ）が１．０６〜１．６０の範囲にあることにより、前記緯糸相互の間隔を開きにくくし、通気度を前記範囲とすることができる。
【００１６】
前記経糸の質量（Ｗｔ）に対する前記緯糸の質量（Ｗｙ）の比（Ｗｙ／Ｗｔ）が１．２６未満、又は、該経糸の質量（Ｗｔ）と該経糸の織密度（Ｄｔ）との積に対する該緯糸の質量（Ｗｙ）と該緯糸の織密度（Ｄｙ）との積の比（Ｗｙ×Ｄｙ）／（Ｗｔ×Ｄｔ）が１．０６未満であると、前記通気度が２２０ｃｍ３／ｃｍ２／秒を超え、ガラスクロスをプリプレグとしたときにピンホールの発生を防止することができない。
【００１７】
また、前記経糸の質量（Ｗｔ）に対する前記緯糸の質量（Ｗｙ）の比（Ｗｙ／Ｗｔ）が１．４２を超えるか、又は、該経糸の質量（Ｗｔ）と該経糸の織密度（Ｄｔ）との積に対する該緯糸の質量（Ｗｙ）と該緯糸の織密度（Ｄｙ）との積の比（Ｗｙ×Ｄｙ）／（Ｗｔ×Ｄｔ）が１．６０を超えると、得られたガラスクロスを用いてプリプレグを製造する際に反りが発生したり、製織自体が困難になる。
【発明を実施するための形態】
【００１８】
次に、本発明の実施の形態についてさらに詳しく説明する。
【００１９】
本実施形態のガラスクロスは、経糸と緯糸とから構成され、７〜１４μｍ、好ましくは、１０〜１３μｍの範囲の厚さと、１ｍ２当たり７〜１４ｇ、好ましくは、８〜１１ｇの範囲の質量と、２０〜２２０ｃｍ３／ｃｍ２／秒、好ましくは、４０〜２００ｃｍ３／ｃｍ２／秒、より好ましくは、５０〜１５０ｃｍ３／ｃｍ２／秒の範囲の通気度とを備える。
【００２０】
尚、前記ガラスクロスの厚さは、ＪＩＳ  Ｒ  ３４２０に準拠し、マイクロメータにより測定し、前記ガラスクロスの重量は、ＪＩＳ  Ｒ  ３４２０に準拠した秤により測定し、前記ガラスクロスの通気度は、ＪＩＳ  Ｒ  ３４２０に準拠し、フラジール形通気性試験機により測定する。
【００２１】
ここで、前記経糸と前記緯糸とは、３．５〜４．４μｍの範囲で実質的に同一の平均直径を備えるガラスフィラメントを複数本集束してなり（経糸を構成するガラスフィラメントと緯糸を構成するガラスフィラメントとは実質的に同一の平均直径を有する）、１ｍ当たり５．０×１０−７〜１．７×１０−６ｋｇの範囲の質量を備え、該経糸の織密度（Ｄｔ）と該緯糸の織密度（Ｄｙ）とが８０〜１００本／２５．４ｍｍの範囲にあり、該経糸の質量（Ｗｔ）に対する該緯糸の質量（Ｗｙ）の比（Ｗｙ／Ｗｔ）が１．２６〜１．４２の範囲にあり、該経糸の質量（Ｗｔ）と該経糸の織密度（Ｄｔ）との積に対する該緯糸の質量（Ｗｙ）と該緯糸の織密度（Ｄｙ）との積の比（Ｗｙ×Ｄｙ）／（Ｗｔ×Ｄｔ）が１．０６〜１．６０の範囲にある。
【００２２】
前記ガラスフィラメントは、所定のガラスバッチ（ガラス原材料）を溶融して繊維化することにより得られ、例えば、Ｅガラス繊維（汎用ガラス繊維）組成（ＳｉＯ２を５２〜５６質量％、Ｂ２Ｏ３を５〜１０質量％、Ａｌ２Ｏ３を１２〜１６質量％、ＣａＯとＭｇＯとを合計２０〜２５質量％、Ｎａ２ＯとＫ２ＯとＬｉ２Ｏとを合計０〜１質量％含む）、高強度ガラス繊維組成（ＳｉＯ２を５７〜７０質量％、Ａｌ２Ｏ３を１８〜３０質量％、CａＯを０〜１３質量％、ＭｇＯを５〜１５質量％、Ｌｉ２ＯとＮａ２ＯとＫ２Ｏとを合計０〜１質量％、ＴｉＯ２を０〜１質量％、Ｂ２Ｏ３を０〜２質量％含む）、低誘電率ガラス繊維組成（ＳｉＯ２を５０〜６０質量％、Ｂ２Ｏ３を１８〜２５％、Ａｌ２Ｏ３を１０〜１８質量％、ＣａＯを２〜９質量％、ＭｇＯを０．１〜６質量％、Ｎａ２ＯとＫ２ＯとＬｉ２Ｏとを合計０．０５〜０．５質量％、ＴｉＯ２を０．１〜５質量％含む）等の組成を備えるものを用いることができる。汎用性の観点から、前記ガラスフィラメントは、Ｅガラス繊維組成であることが好ましい。また、プリプレグとした際の反りの抑制という観点からは、前記ガラスフィラメントは、前記高強度ガラス繊維組成であることが好ましく、ＳｉＯ２を６４〜６６質量％、Ａｌ２Ｏ３を２４〜２６質量％、ＭｇＯを９〜１１質量％含み、ＳｉＯ２とＡｌ２Ｏ３とＭｇＯとを合計で９９質量％以上含むガラス繊維組成であることがさらに好ましい。前記ガラスフィラメントは、例えば、２０〜６０本の範囲の本数で、それ自体公知の方法により集束され、前記経糸又は前記緯糸とされる。尚、ガラスバッチを溶融し、繊維化してガラスフィラメントを得て、次いで、このガラスフィラメント複数本を集束して経糸又は緯糸を得ることを紡糸という。
【００２３】
前記経糸を構成するガラスフィラメント及び前記緯糸を構成するガラスフィラメントは、好ましくは、３．６〜４．１μｍの範囲で実質的に同一の平均直径を備える。ここで、「実質的に同一の平均直径を備える」とは、ＩＰＣ−４４１２Ａ規格に基づいて、同一の呼び径（ｎｏｍｉｎａｌ  ｄｉａｍｅｔｅｒ）を有することを意味する。尚、ガラスフィラメントの平均直径は、走査型電子顕微鏡の倍率を５００倍にして測定する。
【００２４】
前記緯糸及び前記緯糸とは、好ましくは、９．０×１０−７〜１．７×１０−６ｋｇの範囲の質量を備え、より好ましくは、１．２×１０−６〜１．７×１０−６ｋｇの範囲の質量を備える。尚、緯糸及び緯糸の重量は、ＪＩＳ  Ｒ  ３４２０に準拠した秤により測定する。
【００２５】
前記経糸の質量（Ｗｔ）に対する緯糸の質量（Ｗｙ）の比（Ｗｙ／Ｗｔ）は、好ましくは、１．２６〜１．４０の範囲であり、より好ましくは、１．２７〜１．３７の範囲であり、さらに好ましくは、１．２８〜１．３４の範囲であり、特に好ましくは、１．２９〜１．３３の範囲である。
【００２６】
本実施形態のガラスクロスは、前記経糸及び前記緯糸を用い、それ自体公知の織機により製織し、開繊加工を行うことにより得ることができる。前記織機としては、例えば、エアージェット又はウォータージェット等のジェット式織機、シャトル式織機、レピア織機等を挙げることができる。また、前記織機による織り方としては、例えば、平織、朱子織、ななこ織、綾織等を挙げることができる。前記開繊加工としては、例えば、水流圧力による開繊、液体を媒体とした高周波の振動による開繊、面圧を有する流体の圧力による開繊、ロールによる加圧での開繊が挙げられる。これらの開繊加工の中では、水流圧力による開繊、又は液体を媒体とした高周波の振動による開繊を使用することが、経糸及び緯糸の開繊加工後の開繊加工後の糸幅が均一になるために好ましく、開繊加工に起因するガラスクロス外観上の欠陥（例えば、目曲がり）の発生が抑制されることから、これらを併用することがより好ましい。
【００２７】
前記経糸の織密度（Ｄｔ）及び緯糸の織密度（Ｄｙ）は、好ましくは、９３〜９７本である。前記経糸の質量（Ｗｔ）と経糸の織密度（Ｄｔ）との積に対する緯糸の質量（Ｗｙ）と緯糸の織密度（Ｄｙ）との積の比（Ｗｙ×Ｄｙ）／（Ｗｔ×Ｄｔ）は、好ましくは、１．２０〜１．５０であり、より好ましくは、１．２５〜１．４０の範囲であり、さらに好ましくは、１．２７〜１．３７の範囲であり、特に好ましくは、１．２８〜１．３４の範囲である。
【００２８】
本実施形態のガラスクロスによれば、７〜１４μｍの範囲の厚さと、１ｍ２当たり７〜１４ｇの範囲の質量とを備えることにより、電子機器の小型化、薄型化、高機能化に対応するプリプレグに使用することができる。また、本実施形態のガラスクロスは、２０〜２２０ｃｍ３／ｃｍ２／秒の範囲の通気度と備えることにより、前記プリプレグとしたときに、ピンホールの発生を抑制することができる。
【００２９】
次に、本発明の実施例及び比較例を示す。
【実施例】
【００３０】
〔実施例１〕
本実施例では、まず、溶融したときにＥガラス繊維組成（密度２．６ｇ／ｃｍ３）となるように調合されたガラスバッチを用いて紡糸することにより、直径４μｍのガラスフィラメントが集束されてなる、１ｍ当たりの質量が１．２９×１０−６ｋｇの経糸を得た。また、同様にして、直径４μｍのガラスフィラメントが集束されてなる、１ｍ当たりの質量が１．６５×１０−６ｋｇの緯糸を得た。このとき、前記経糸の質量（Ｗｔ）に対する前記緯糸の質量（Ｗｙ）の比（Ｗｙ／Ｗｔ）は、１．２８であった。
【００３１】
次に、エアージェット式織機を用い、前記経糸の織密度及び前記緯糸の織密度をいずれも９５本／２５．４ｍｍとして、平織のガラスクロスを製織し、水流圧力による開繊、及び液体を媒体とした高周波の振動による開繊を施した。得られたガラスクロスは、前記経糸の質量（Ｗｔ）と経糸の織密度（Ｄｔ）との積に対する前記緯糸の質量（Ｗｙ）と該緯糸の織密度（Ｄｙ）との積の比（Ｗｙ×Ｄｙ）／（Ｗｔ×Ｄｔ）が１．２８であり、厚さが１３μｍ、１ｍ２当たりの質量が１１ｇ、通気度が１３０ｃｍ３／ｃｍ２／秒であった。
【００３２】
また、得られたガラスクロスは、製織性が良好で、プリプレグとしたときに反りが無く、ピンホールの発生も無かった。結果を表１に示す。尚、表１中、製織性は、２４時間において、緯糸の交換等最低限必要な織機の運転停止を除き、糸切れ等によるトラブルによる織機の運停止が生じなかった場合の織機運転時間で、実際の織機運転時間を割った値を意味する。製織性が、０．９以上であれば製造効率が優れており、０．７以上であれば工業的製造に適し、０．７未満であれば工業的製造に適さない。
【００３３】
〔実施例２〕
本実施例では、まず、溶融したときにＥガラス繊維組成（密度２．６ｇ／ｃｍ３）となるように調合されたガラスバッチを用いて紡糸することにより、直径４μｍのガラスフィラメントが集束されてなる、１ｍ当たりの質量が０．９９×１０−６ｋｇの経糸を得た。また、同様にして、直径４μｍのガラスフィラメントが集束されてなる、１ｍ当たりの質量が１．２９×１０−６ｋｇの緯糸を得た。このとき、前記経糸の質量（Ｗｔ）に対する前記緯糸の質量（Ｗｙ）の比（Ｗｙ／Ｗｔ）は、１．３０であった。
【００３４】
次に、エアージェット式織機を用い、前記経糸の織密度及び前記緯糸の織密度をいずれも９５本／２５．４ｍｍとして、平織のガラスクロスを製織し、水流圧力による開繊、および液体を媒体とした高周波の振動による開繊を施した。得られたガラスクロスは、前記経糸の質量（Ｗｔ）と経糸の織密度（Ｄｔ）との積に対する前記緯糸の質量（Ｗｙ）と該緯糸の織密度（Ｄｙ）との積の比（Ｗｙ×Ｄｙ）／（Ｗｔ×Ｄｔ）が１．３０であり、厚さが１２μｍ、１ｍ２当たりの質量が８．５ｇ、通気度が２２０ｃｍ３／ｃｍ２／秒であった。
【００３５】
また、得られたガラスクロスは、製織性が良好で、プリプレグとしたときに反りが無く、ピンホールの発生も無かった。結果を表１に示す。
【００３６】
〔比較例１〕
まず、溶融したときにＥガラス繊維組成（密度２．６ｇ／ｃｍ３）となるように調合されたガラスバッチを用いて紡糸することにより、直径４μｍのガラスフィラメントが集束されてなる、１ｍ当たりの質量が１．２９×１０−６ｋｇの経糸及び緯糸を得た。このとき、前記経糸の質量（Ｗｔ）に対する前記緯糸の質量（Ｗｙ）の比（Ｗｙ／Ｗｔ）は、１．００であった。
【００３７】
次に、エアージェット式織機を用い、前記経糸の織密度及び前記緯糸の織密度をいずれも９５本／２５．４ｍｍとして、平織のガラスクロスを製織し、水流圧力による開繊、および液体を媒体とした高周波の振動による開繊を施した。得られたガラスクロスは、前記経糸の質量（Ｗｔ）と経糸の織密度（Ｄｔ）との積に対する前記緯糸の質量（Ｗｙ）と該緯糸の織密度（Ｄｙ）との積の比（Ｗｙ×Ｄｙ）／（Ｗｔ×Ｄｔ）が１．００であり、厚さが１３μｍ、１ｍ２当たりの質量が９．６ｇ、通気度が２４０ｃｍ３／ｃｍ２／秒であった。
【００３８】
また、得られたガラスクロスは、製織性が良好で、プリプレグとしたときに反りは無かったが、ピンホールの発生が認められた。結果を表１に示す。
【００３９】
〔比較例２〕
本比較例では、まず、溶融したときにＥガラス繊維組成（密度２．６ｇ／ｃｍ３）となるように調合されたガラスバッチを用いて紡糸することにより、直径４μｍのガラスフィラメントが集束されてなる、１ｍ当たりの質量が０．９９×１０−６ｋｇの経糸を得た。また、同様にして、直径４μｍのガラスフィラメントが集束されてなる、１ｍ当たりの質量が１．６５×１０−６ｋｇの緯糸を得た。このとき、前記経糸の質量（Ｗｔ）に対する前記緯糸の質量（Ｗｙ）の比（Ｗｙ／Ｗｔ）は、１．６７であった。
【００４０】
次に、エアージェット式織機を用い、前記経糸の織密度及び前記緯糸の織密度をいずれも９５本／２５．４ｍｍとして、平織のガラスクロスを製織し、水流圧力による開繊、および液体を媒体とした高周波の振動による開繊を施した。得られたガラスクロスは、前記経糸の質量（Ｗｔ）と経糸の織密度（Ｄｔ）との積に対する前記緯糸の質量（Ｗｙ）と該緯糸の織密度（Ｄｙ）との積の比（Ｗｙ×Ｄｙ）／（Ｗｔ×Ｄｔ）が１．６７であり、厚さが１３μｍ、１ｍ２当たりの質量が９．９ｇ、通気度が１８０ｃｍ３／ｃｍ２／秒であった。
【００４１】
また、得られたガラスクロスは、プリプレグとしたときにはピンホールの発生が無かったが反りが認められ、製織性も不良が認められた。結果を表１に示す。
【００４２】
〔比較例３〕
本比較例では、まず、溶融したときにＥガラス繊維組成（密度２．６ｇ／ｃｍ３）となるように調合されたガラスバッチを用いて紡糸することにより、直径４μｍのガラスフィラメントが集束されてなる、１ｍ当たりの質量が１．２９×１０−６ｋｇの経糸を得た。また、同様にして、直径４μｍのガラスフィラメントが集束されてなる、１ｍ当たりの質量が１．６５×１０−６ｋｇの緯糸を得た。このとき、前記経糸の質量（Ｗｔ）に対する前記緯糸の質量（Ｗｙ）の比（Ｗｙ／Ｗｔ）は、１．２８であった。
【００４３】
次に、エアージェット式織機を用い、前記経糸の織密度を９５本／２５．４ｍｍ、前記緯糸の織密度を１２０本／２５．４ｍｍとして、平織のガラスクロスを製織し、水流圧力による開繊、及び液体を媒体とした高周波の振動による開繊を施した。得られたガラスクロスは、前記経糸の質量（Ｗｔ）と経糸の織密度（Ｄｔ）との積に対する前記緯糸の質量（Ｗｙ）と該緯糸の織密度（Ｄｙ）との積の比（Ｗｙ×Ｄｙ）／（Ｗｔ×Ｄｔ）が１．６２であり、厚さが１５μｍ、１ｍ２当たりの質量が１２．９ｇ、通気度が１００ｃｍ３／ｃｍ２／秒であった。
【００４４】
また、得られたガラスクロスは、プリプレグとしたときにはピンホールの発生が無かったが反りが認められ、製織性も不良が認められた。結果を表１に示す。
【００４５】
〔比較例４〕
本比較例では、まず、溶融したときにＥガラス繊維組成（密度２．６ｇ／ｃｍ３）となるように調合されたガラスバッチを用いて紡糸することにより、直径４μｍのガラスフィラメントが集束されてなる、１ｍ当たりの質量が１．２９×１０−６ｋｇの経糸を得た。また、同様にして、直径４μｍのガラスフィラメントが集束されてなる、１ｍ当たりの質量が１．６５×１０−６ｋｇの緯糸を得た。このとき、前記経糸の質量（Ｗｔ）に対する前記緯糸の質量（Ｗｙ）の比（Ｗｙ／Ｗｔ）は、１．２８であった。
【００４６】
次に、エアージェット式織機を用い、前記経糸の織密度を９５本／２５．４ｍｍ、前記緯糸の織密度をいずれも７８本／２５．４ｍｍとして、平織のガラスクロスを製織し、水流圧力による開繊、及び液体を媒体とした高周波の振動による開繊を施した。得られたガラスクロスは、前記経糸の質量（Ｗｔ）と経糸の織密度（Ｄｔ）との積に対する前記緯糸の質量（Ｗｙ）と該緯糸の織密度（Ｄｙ）との積の比（Ｗｙ×Ｄｙ）／（Ｗｔ×Ｄｔ）が１．０５であり、厚さが１３μｍ、１ｍ２当たりの質量が９．９ｇ、通気度が３５０ｃｍ３／ｃｍ２／秒であった。
【００４７】
また、得られたガラスクロスは、製織性が良好で、プリプレグとしたときに反りが無かったが、ピンホールの発生が認められた。結果を表１に示す。
【００４８】
【表１】
0005831665.tif 000002
【００４９】
表１から、本発明に係る実施例１，２のガラスクロスによれば、製織性が良好で、通気度が１３０〜２２０ｃｍ３／ｃｍ２／秒であり、プリプレグとしたときにも反りが無く、ピンホールの発生も無いことが明らかである。
【００５０】
一方、経糸の質量（Ｗｔ）に対する緯糸の質量（Ｗｙ）の比（Ｗｙ／Ｗｔ）が１．２６未満、かつ、経糸の質量（Ｗｔ）と経糸の織密度（Ｄｔ）との積に対する前記緯糸の質量（Ｗｙ）と該緯糸の織密度（Ｄｙ）との積の比（Ｗｙ×Ｄｙ）／（Ｗｔ×Ｄｔ）が１．０６未満である比較例１のガラスクロスでは、通気度が２２０ｃｍ３／ｃｍ２／秒を超えており、プリプレグとしたときにピンホールが発生する。
【００５１】
また、経糸の質量（Ｗｔ）に対する緯糸の質量（Ｗｙ）の比（Ｗｙ／Ｗｔ）が１．４２を超え、かつ、経糸の質量（Ｗｔ）と経糸の織密度（Ｄｔ）との積に対する前記緯糸の質量（Ｗｙ）と該緯糸の織密度（Ｄｙ）との積の比（Ｗｙ×Ｄｙ）／（Ｗｔ×Ｄｔ）が１．６０を超える比較例２のガラスクロスでは、プリプレグとしたときにピンホールの発生は無いものの、反りがあり、製織性が不良である。
【００５２】
また、緯糸の織密度が１００本／２５．４ｍｍを超え、かつ、経糸の質量（Ｗｔ）と経糸の織密度（Ｄｔ）との積に対する前記緯糸の質量（Ｗｙ）と該緯糸の織密度（Ｄｙ）との積の比（Ｗｙ×Ｄｙ）／（Ｗｔ×Ｄｔ）が１．６０を超える比較例３のガラスクロスでは、プリプレグとしたときにピンホールの発生は無いものの、反りがあり、製織性が不良でガラスクロスの厚さが厚くなる。
【００５３】
さらに、緯糸の織密度が８０本／２５．４ｍｍ未満、かつ、経糸の質量（Ｗｔ）と経糸の織密度（Ｄｔ）との積に対する前記緯糸の質量（Ｗｙ）と該緯糸の織密度（Ｄｙ）との積の比（Ｗｙ×Ｄｙ）／（Ｗｔ×Ｄｔ）が１．０６未満である比較例４のガラスクロスでは、通気度が２２０ｃｍ３／ｃｍ２／秒を超えており、プリプレグとしたときにピンホールが発生する。
【要約】
【課題】製織性が良好でガラスクロスの厚さを低減することができ、しかも経糸又は緯糸の間に隙間の発生を抑制でき、プリプレグとしたときに反り及びピンホールの発生を抑制できるガラスクロスを提供する。
【解決手段】ガラスクロスは、経糸と緯糸とから構成され、７〜１４μｍの厚さと、１ｍ２当たり７〜１４ｇの質量と、２０〜２２０ｃｍ３／ｃｍ２／秒の通気度とを備える。経糸と緯糸とは、３．５〜４．４μｍで実質的に同一の平均直径を備えるガラスフィラメントを複数本集束してなり、１ｍ当たり５．０×１０−７〜１．７×１０−６ｋｇの質量を備え、経糸の織密度（Ｄｔ）と緯糸の織密度（Ｄｙ）とが８０〜１００本／２５．４ｍｍの範囲にあり、経糸の質量（Ｗｔ）に対する緯糸の質量（Ｗｙ）の比（Ｗｙ／Ｗｔ）が１．２６〜１．４２の範囲にあり、（Ｗｙ×Ｄｙ）／（Ｗｔ×Ｄｔ）が１．０６〜１．６０の範囲にある。
【選択図】  図なし